СЫРЬЕВАЯ СМЕСЬ ДЛЯ ПРОИЗВОДСТВА КЕРАМЗИТА
RAW MIX FOR HAYDITE PRODUCTION

Изобретение относятся к промышленности строительных материалов и касается производства керамзита.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, содержащая глинистое сырье, волокнистые отходы первичной переработки шерсти, воду, дополнительно содержит маршаллит при следующем соотношении компонентов, мас.%: глинистое сырье 63,7-66,8; волокнистые отходы первичной переработки шерсти 0,2-0,3; вода 20,0-21,0; маршаллит 12,0-16,0.
В таблице приведены составы сырьевой смеси для производства керамзита.
Таблица
Состав №
Компоненты
Глинистое сырье
Волокнистые отходы первичной переработки шерсти
Вода
Маршаллит
Предел прочности при сжатии, МПа, не менее
1
66,8
0,2
21,0
12,0
3
2
64,75
0,25
21,0
14,0
3
3
63,7
0,3
20,0
16,0
3
2
2
3
2
2
3
2
2
3
В составе сырьевой смеси может быть использовано глинистое сырье следующего состава, мас.%: SiO 60,0-80,0; AlO+TiO 5,0-20,0; FeO+FeO 3,0-10,0; CaO до 25,0; MgO до 3,0; NaO+KO 1,0-5,0; SO до 3; п.п.п. до 15,0.
Глинистое сырье смешивают с молотым маршаллитом, волокнистыми отходами первичной переработки шерсти, добавляют воду и готовят сырьевую смесь. Из сырьевой смеси формуют гранулы, например, фракции 20-40 мм, которые сушат при температуре 130°C и обжигают при температуре 1000°C.
Источник информации:
1. SU 628129, C04B 14/12, 1978.